Способ активации извести
METHOD OF LIME ACTIVATION

Изобретение относится к области строительства и может быть использовано при производстве строительных растворов и изделий: кирпича, силикатного бетона и т.д.
Известен способ получения вяжущего, включающий совместную механохимическую активацию золы, извести и гипса, отличающийся тем, что в качестве двух первых компонентов используют кислую золу гидроудаления (активность 0 МПа) и гидратную известь, а также гипс, взятые в таком стехиометрическом соотношении, которое обеспечивает образование соединений типа островных и цепочных силикатов при следующем соотношении компонентов, мас.%: кислая зола гидроудаления 54,8-78,4; гидратная известь 18,9-41,1; гипс 2-5,6 (RU 2011140900 А, опуб. 20.04.2013, бюл. № 11).
Недостатком данного изобретения является невысокая прочность на сжатие получаемых строительных изделий.
Прототипом данного изобретения является способ активации вяжущего материала (цемента, извести, гипса) строительных изделий, включающий получение цементно-воздушной смеси в камере распыления, подачу ее в камеру заряжения, где осуществляется монополярная ионизация и встряхивание. Камеру выполняют из диэлектрика, оборудуют вертикально установленными коаксиальными электродами, осуществляющими встряхивание электромагнитным полем. Спиральные электроды обеспечивают ионизацию, а электроды в центре создают переменное электромагнитное поле, усиливающее встряхивание и перемешивание ионизированной воздушно-цементной смеси благодаря вихревым токам, а также за счет вибраций электродов, обусловленных их электромагнитным взаимодействием (RU 2366510, B02C 19/18, C04B 40/00, опуб. 10.09.2009, бюл. № 25).
Недостатком данного изобретения является невысокая прочность получаемых строительных изделий, технологическая сложность процесса активации.
Задача настоящего изобретения – повышение прочности строительных изделий на сжатие.
3
Результат достигается тем, что известь посредством вращающегося шнека подают по внутренней полости немагнитной непрерывной трубы в зону вращающихся анизотропных ферромагнитных тел диаметром 1,2 мм и длиной 5-10 мм, имеющих энергонасыщенность рабочей зоны не менее 100 кВт/м, движение которых обеспечивает аппарат с наружным электромагнитным полем, при этом ось цилиндрической немагнитной трубы выполнена под углом 5-25º по направлению подачи извести.
Изобретение иллюстрируется следующим примером.
Для приготовления известкового раствора использовали кальциевую негашеную известь, соответствующую ГОСТ 9179-77, песок Камско-Устьинского месторождения, удовлетворяющий требованиям ГОСТ 8736-93 и ГОСТ 8735-88 при следующем соотношении (масс. ч.): известь: песок = 1:3.
3
Активацию извести проводили в аппарате вихревого слоя в течение 1-2 мин с использованием в качестве ферромагнитных частиц металлических волокон в виде цилиндров диаметром 1,2 мм и длиной 5-10 мм. При этом энергонасыщенность рабочей зоны аппарата составила не менее 100 кВт/м.
Активированную известь перемешивали с мелким заполнителем, затворяли водой в соответствии с ГОСТ 22688-77.
Физико-механические испытания проводили в соответствии с ГОСТ 310.4-81.
Результаты физико-механических испытаний образцов приведены в таблице 1.
Таблица 1
№п/п
Время активации, сек
В/В
Сред. плот.растворакг/м<sup>3</sup>
Прочность при сжатии в возрасте 28 сут, МПа
1
-
0.55
1600
<u>2,1</u>100%
2
60
0.55
1640
<u>3,8</u>181%
3
120
0.55
1660
<u>4,2</u><u>200%</u>
4(прототип)
100
0.55
1620
<u>2,6</u>124%
Примечание*: над чертой приведено среднее значение показателя; под чертой – относительное значение показателя в % от прототипа.
Из данных табл. 1 видно, что известковый раствор, полученный на основе активированной извести, имеет прочность на сжатие в возрасте 28 сут на 46-61% выше прочности известкового раствора, полученному по прототипу.